Patent SU-1334615-A1 (SU)
Title: Способ получения стабильного водного раствора алюмината натрия (его варианты)
IPC: C01F7/04
Filed: 1985-06-18
Granted: 1999-09-27
Abstract: 1. Способ получения стабильного водного раствора алюмината натрия, включающий растворение соединений алюминия в водном растворе натриевой щелочи, отличающийся тем, что, с целью повышения чистоты продукта, перед обработкой раствором натриевой щелочи соединения алюминия подвергают термообработке или механохимической активации.2. Способ по п.1, отличающийся тем, что термообработку соединений алюминия проводят при 250-1000C в зону турбулентного газового потока, потока пара или парагазовой смеси в течение 0,05-10 с.3. Способ по п.1, отличающийся тем, что термообработку соединений алюминия проводят путем контактирования их со слоем твердого теплоносителя с температурой 250-800C в течение 0,05-0,5 с.4. Способ по п.1, отличающийся тем, что термообработку соединений алюминия проводят при 250-800C в потоке газа в течение 0,25-5,0 ч.5. Способ по п.1, отличающийся тем, что термообработку соединений алюминия проводят путем ввода их компримированным воздухом непосредственно в пламя горелки с температурой пламени 1200-1600C.6. Способ по п.1, отличающийся тем, что механохимическую активацию соединений алюминия проводят при энергонапряженности 1,5-200 Вт/г в течение 0,04-1,5 ч.7. Способ по пп.1, 2, 3 и 6, отличающийся тем, что в качестве соединения алюминия берут хлорид алюминия, гидраргиллит, байерит, нордстрандит, бемит или их смесь.8. Способ по пп.1 и 4, отличающийся тем, что в качестве соединений алюминия берут двойной карбонат алюминия и аммония и основные карбонаты алюминия.9. Способ по пп.1 и 5, отличающийся тем, что в качестве соединений алюминия берут аммониевые квасцы, гидраргиллит, байерит, нордстандит, бемит или их смесь.10. Способ получения стабильного водного раствора алюмината натрия, включающий растворение соединений алюминия в водном растворе натриевой щелочи, отличающийся тем, что, с целью повышения чистоты продукта, перед обработкой раствором натриевой щелочи соединения алюминия подвергают термообработке, а затем механохимической активации, при энергонапряженности 2-200 Вт/г в течение 0,05-1 ч.11. Способ по п.10, отличающийся тем, что термообработку соединений алюминий, проводят при 250-1000C в зоне турбулентного газового потока, потока пара или парогазовой смеси в течение 0,05-10 с.12. Способ по п.10, отличающийся тем, что термообработку соединений алюминия проводят путем контактирования их со слоем твердого теплоносителя с температурой 250-800C в течение 0,05-0,5 с.13. Способ по п.10, отличающийся тем, что термообработку соединений алюминия проводят при 250-800C в потоке газа в течение 0,25-5 ч.14. Способ по п.10, отличающийся тем, что термообработку соединений алюминия проводят путем ввода их компиримированным воздухом непосредственно в пламя горелки с температурой пламени 1200-1600C.15. Способ по пп.10, 11 и 12, отличающийся тем, что в качестве соединений алюминия берут гидраргиллит, байерит, нордстрандит, бемит или их смесь.16. Способ по пп.10 и 13, отличающийся тем, что в качестве соединений алюминия берут двойной карбонат алюминия и аммония и основные карбонаты алюминия.17. Способ по пп.10 и 14, отличающийся тем, что в качестве соединений алюминия берут аммониевые квасцы, гидраргиллит, байерит, нордстрандит, бемит или их смесь.